(57)【要約】  少なくとも０．５５の細孔率および１０ｎｍ〜５００ｎｍの平均細孔径を有するエアロゲル材料の製造方法であって、以下の工程、  ａ）ゾルを調製して場合により活性化する工程と、  ｂ）ゾルを注型用鋳型（１０）中に充填する工程と、  ｃ）ゾルをゲル化して、それによりゲル（４）を製造して、その後ゲルを熟成する工程と、  以下の工程ｄ）およびｅ）の少なくとも１つ、  ｄ）細孔中の液体を溶媒と交換する工程と、  ｅ）熟成されかつ場合により溶媒を交換したゲル（６）を反応剤を用いて化学的に改質する工程と、続いて、ｆ）ゲルを乾燥して、それによりエアロゲル材料を形成させる工程とを含むエアロゲル材料の製造方法。  工程ｂ）で用いられる注型用鋳型には、複数のチャンネル形成要素（２）が設けられ、複数のチャンネル形成要素は、要素のチャンネル方向で規定された特定の最小長さＬに沿って、注型用鋳型中に充填されたゾルのどの位置もチャンネル形成要素からのＸ≦１５ｍｍおよびＬ／Ｘ＞３の条件を満たす最大距離Ｘを有するように構成される。
2018511663.tif 000002
【特許請求の範囲】
【請求項１】
少なくとも０．５５の細孔率および１０ｎｍ〜５００ｎｍの平均細孔径を有するエアロゲル材料の製造方法であって、以下の工程、
ａ）ゾルを調製して場合により活性化する工程と、
ｂ）ゾルを注型用鋳型（１０）中に充填する工程と、
ｃ）ゾルをゲル化して、それによりゲル（４）を製造して、その後ゲルを熟成する工程と、
以下の工程ｄ）およびｅ）の少なくとも１つ、
ｄ）細孔中の液体を溶媒と交換する工程と、
ｅ）熟成されかつ場合により溶媒を交換したゲル（６）を反応剤を用いて化学的に改質する工程と、続いて、
ｆ）ゲルを乾燥して、それによりエアロゲル材料を形成する工程とを含み、
工程ｂ）で用いられる注型用鋳型には、複数のチャンネル形成要素（２；１４）が設けられ、複数のチャンネル形成要素は、要素のチャンネル方向で規定された特定の最小長さＬに沿って、注型用鋳型中に充填されたゾルのどの位置もチャンネル形成要素からＸ≦１５ｍｍおよびＬ／Ｘ＞３の条件を満たす最大距離Ｘを有するように構成される、方法。
【請求項２】
請求項１に記載の方法において、
前記チャンネル形成要素は互いに平行に配列されたパイプの束として構成され、前記ゾルのための注型用鋳型がパイプの内部空間により形成され、溶媒交換ｄ）および／または前記ゲルの化学的改質ｅ）が、前記注型用鋳型中で直接的に、前記ゲルと前記チャンネル形成要素との間にゲルの熟成ｃ）中の収縮の結果として形成される間隙によって、好ましくは、供給される溶媒または反応媒体の強制対流により実施される、方法。
【請求項３】
請求項２に記載の方法において、
前記パイプの全ては、同一の、好ましくは、六方晶系の形状の断面を有している、方法。
【請求項４】
請求項２又は３に記載の方法において、
場合により溶媒を交換しかつ場合により化学的に改質されたゲルは、前記注型用鋳型からゲルロッドとして取り出され、その後、乾燥ｆ）が臨界未満の乾燥により実施される、方法。
【請求項５】
請求項１に記載の方法において、
前記チャンネル形成要素は互いに平行に配列されたパイプの束として構成され、前記ゾルのための注型用鋳型がロッド要素間に位置する空間により形成され、連続したチャンネルを有するプレート形ゲル体が形成される方法で、ゲル化および熟成後にロッド要素が前記注型用鋳型からチャンネル方向に引き出され、溶媒交換ｄ）および／または前記ゲルの化学的改質ｅ）が溶媒または反応剤を適用することにより実施される、方法。
【請求項６】
請求項５に記載の方法において、
前記溶媒または反応剤の適用が、ゲル体を少なくとも部分的に透過性の吸引プレート上に置いて、前記溶媒または反応剤を取り除くようにその下側を真空にすることによる強制対流によって実施され、新しい溶媒または反応剤が前記ゲル体の上から供給される、方法。
【請求項７】
請求項１〜６のいずれか一項に記載の方法において、
前記ゾルが、少なくとも１種の酸触媒で活性化される疎水化剤を含有するアルコール性溶媒混合物中で酸化ケイ素ゾルとして調製され、前記ゾル中の疎水化剤の体積分率は５〜６０％であり、
前記ゾルのゲル化が塩基の添加により開始され、
熟成されたゲルの化学的改質が実施され、前記化学的改質が疎水化剤と相互作用する少なくとも１種の疎水化触媒の放出または添加により開始される疎水化であり、
前記ゲルの乾燥が臨界未満の乾燥により実施される、方法。
【請求項８】
請求項７に記載の方法において、
触媒的に活性化される疎水化剤がヘキサメチルジシロキサン（ＨＭＤＳＯ）である、方法。
【請求項９】
請求項７又は８に記載の方法において、
前記ゾル中における疎水化剤の体積分率が２０〜５０％、具体的には、２５％〜４０％、より具体的には、３４％〜３８％である、方法。
【請求項１０】
請求項７〜９のいずれか一項に記載の方法において、
前記疎水化触媒が、トリメチルクロロシラン（ＴＭＣＳ）および／またはアルコール性溶液中のＨＣｌである、方法。
【請求項１１】
請求項１〜６のいずれか一項に記載の方法において、
前記ゲルが、ポリマーをベースとするゲル、好ましくは、ポリイソシアネートをベースとするゲルである、方法。
【請求項１２】
請求項１〜１１のいずれか一項に記載の方法において、
場合により活性化されたゾルが、ゲル化前に、繊維をベースとするマトリックスに添加される、方法。
【請求項１３】
縦孔を備えたエアロゲルプレートからなるエアロゲルプレートを製造するための第１の前駆体生成物であって、プレートが請求項５により製造される、第１の前駆体生成物。
【請求項１４】
請求項２により製造される複数のエアロゲルロッドからなるエアロゲルプレートを製造するための第１の前駆体生成物。
【請求項１５】
請求項１３に記載の第１の前駆体生成物からなるエアロゲルプレートであって、請求項１４による第２の前駆体生成物のエアロゲルロッドが前記縦孔に対応して成形されると共に、前記縦孔に挿入されている、エアロゲルプレート。
【発明の詳細な説明】
【技術分野】
【０００１】
本発明は、請求項１の序文によるエアロゲル材料の簡素化された製造方法、請求項１３および１４の各序文による前駆体生成物に関し、請求項１５の序文によるエアロゲルプレートにも関する。
【背景技術】
【０００２】
エアロゲルは、高絶縁の絶縁材料の形態で建築技法などにおける高度に特殊化されたニッチ市場のみならず、航空宇宙および造船産業およびハイテク用途においても応用が増大しつつある。エアロゲルは、種々の実施形態および材料で利用可能である。エアロゲルおよびキセロゲルの工業化が、千年紀の変わり目以来、著しく躍進した。現在、特にシリケート系の（ＳｉＯ２）エアロゲルが利用可能である。最もよく知られた形態として、顆粒および一体型プレートがある。その上、少なくとも部分的に架橋されたポリマーに基づくエアロゲルでは、樹脂を主成分とするレソルシノールホルムアルデヒド系などが周知である（非特許文献１）が、今日まで何ら工業的重要性を認められなかった幾つかの関連する系も知られている。代替的ポリマーを主成分とするエアロゲルの工業プロセスの拡大が、特に、ＰＵおよびＰＵＲなどの特定のポリイソシアネートを主成分とするエアロゲルについて、現在十分に進められており、数年後には種々の新しい市場が期待されている。将来、シリケートおよびポリマーを主成分とするエアロゲル、並びに後者から熱分解によって得られる炭素エアロゲルは、建築およびエネルギー技術、並びに交通やハイテク用途の領域において、益々重要になる。
【０００３】
エアロゲル材料の製造における非常に重要な工程は、湿潤ゲルの乾燥である。初期には、超臨界乾燥、すなわち、超臨界流体（通常は、低級アルコール、もっと後になるとＣＯ２も）からの乾燥が、もっぱらシリケート系のゲルのために使用された。シリケートエアロゲルの場合、疎水化されたゲルの溶媒乾燥（臨界未満の乾燥）を用いることにより、超臨界的に乾燥されたエアロゲルと実質的には同一の性質の材料を製造することができる。古典的定義によれば、これらの材料は、溶媒から乾燥されたエアロゲルに今日でも使用されているキセロゲルと呼ばれていた。しかしながら、この後、材料の性質に基づく定義（密度＜０．２０ｇ／ｃｍ３、細孔率＞８５％、空隙サイズ２０〜８０ｎｍ）が、エアロゲルとも称される臨界未満で乾燥された材料にも使用される。有機ゲル（例えば、ポリウレタンおよびポリウレア）のための溶媒乾燥方法の開発が、現在十分に進行している。
【０００４】
現在未だ比較的費用のかかるエアロゲルの主なコスト要因は、要求の多い加工処理、溶媒、溶媒の損失および同時に生じるＶＯＣ放出ならびに原材料および疎水化剤に起因する。製造方法のさらなる開発が、上記項目の全てにおける節約を目標として、今日まで、以下の開発工程が達成された。増大する重要性は、現在、大気圧における溶媒を含有するゲルからの簡素化された乾燥によるものであり、そのことは、ＳｉＯ２エアロゲルについて、アンダーソン、シーラーおよび彼らの共同研究者（非特許文献２）により最初に記載されている。その方法は、急速に知られて、シリケートエアロゲル製造のための新方法に拍車をかけることになった。特許文献１は、そのような製造方法を記載している。溶媒交換時間および疎水化時間は、合計で約１２０時間と述べられており、ゲル体の寸法や形状についてそれ以上記載していない。
【０００５】
特許文献２は、有機化学的に改質された永久的に疎水性のエアロゲルを製造する方法に関する。特許文献３の場合と同様に、ＳｉＯ２ゲルは、水ガラス溶液から出発して酸による中和により、または、シリカゾルの形成後にイオン交換およびそれに続く塩基の添加により形成される。ゲル化中のｐＨ値は、通常は、４と８の間の範囲内にある。湿潤ゲルは、有機溶媒で含水率が５％未満になるまで洗浄されて、次に疎水化される。大気圧下における溶媒の蒸発により乾燥すると、エアロゲル材料が顆粒状材料として残る。ゲル体の寸法および形状は、この文献においても、それ以上記載されていない。洗浄および疎水化回数も記載されていないが、固化したゲルの粉砕は明示的に言及されている。
【０００６】
有機エアロゲルの例として、特許文献４および特許文献５は、ポリイソシアネートを主成分とするエアロゲルの調製を記載している。前駆体化合物イソシアネートが、有機溶媒混合物に溶解されて、ポリオール、ポリアミンまたは水と反応させられてゲル化し、ＣＯ２で溶媒交換後に超臨界的に乾燥される。上記２件の特許は、具体的な製造工程を記載しないが、化学を記載している点で、ポリマーエアロゲルに関する大部分の技術文献を代表している。一般に、ゲル体の種類およびそれらの形状または厳密なトポロジーに関し文書化されたものは少ない。特許文献６は、有機ゲルの超臨界乾燥の方法を記載している。この場合も、ゲルの形態または形状に関する情報はない。
【０００７】
非多孔質系における溶媒交換過程は拡散律速であり、そのために、ある状況では望ましくなく長い交換時間が生じることが知られている。簡単な手段として、拡散過程は、温度の上昇により加速される。これは、エアロゲル製造において、有機溶媒での交換過程をそれらの沸点近くで実施することにより、今日すでに利用されている。
【０００８】
代替法として、エアロゲルは、顆粒状、または最も短い寸法または厚さ２ｃｍ未満の薄いマットやプレートとして製造され、それらは、次に１工程または２工程以上の精製工程で一体に接着される。これにより、厚めの絶縁パネルまたは他の、ある場合には機能的な複合体材料も製造することが可能である。特許文献７および特許文献８は、基部材料としてのエアロゲルから出発する接着技術による複合体材料の製作方法を記載しており、それによれば、機械的性質および加工性の向上が主に強調されている。特許文献９は、キセロゲル形態にあるレソルシノール−ホルムアルデヒド樹脂系が接着剤成分として用いられる同様な方法を記載している。
【０００９】
顆粒状のエアロゲルの技術的製造では、ゲルの寸法は、機械的方法または沈殿塔中における液滴形態でのゲル化による溶媒交換の前の断片化により決定される。第１の方法は、このようにはるかに優れた空間の利用が系で達成されるため、工業的に確立されている。技術の状態は、走るベルト上におけるゲル化によるゲルカーペットの形成、および破砕機上における熟成されたゲルカーペットの断片化である。しかしながら、生じる剪断力により、１〜５ｍｍのサイズ範囲にある所望の顆粒状の粒子に加えて、相当量のゲルも＜１ｍｍの細粒分として残る結果となる。この細粒分は、最大で合計収率の３０％になり、製造において質の悪い生成物とみなされる。
【００１０】
上記の全ての例において、とりわけ、向上した処理能力が達成されるように、製造方法を改善することが望ましい。方法の可能な改善は、技術の状態、すなわち所与の装置で技術的に実現可能な所望の最終生成物の最大処理能力に対する方法の効率に関して判断することができる。
【先行技術文献】
【特許文献】
【００１１】
【特許文献１】米国特許第５，５６５，１４２号明細書
【特許文献２】ＷＯ１９９８／００５５９１
【特許文献３】ＷＯ１９９５／００６６１７
【特許文献４】米国特許第５，４８４，８１８号明細書
【特許文献５】米国特許出願公開第２００６／０２１１８４０号明細書
【特許文献６】米国特許第５，９６２，５３９号明細書
【特許文献７】米国特許出願公開第２０１４／０００４２９０号明細書
【特許文献８】米国特許出願公開第２０１４／０２８７６４１号明細書
【特許文献９】ＷＯ２０１２／０６２３７０
【非特許文献】
【００１２】
【非特許文献１】ペカラら（Ｐｅｋａｌａ  ｅｔ．ａｌ）、Ｊ．Ｍａｔｅｒ．Ｓｃｉ、１９８９、２４、３２２１−３２２７
【非特許文献２】Ｊ．Ｎｏｎ．Ｃｒｙｓｔ．Ｓｏｌｉｄｓ，１９９５，１８６，１０４−１１２
【発明の概要】
【発明が解決しようとする課題】
【００１３】
本発明の目的は、エアロゲル材料の改善された製造方法を提供することであり、更に、エアロゲルプレートを製造するための前駆体生成物、新規なエアロゲルプレートを提供することである。
【課題を解決するための手段】
【００１４】
これらの目的は、本発明に従って、請求項１に記載の製造方法により、および請求項１３または１４に記載の前駆体生成物により、および請求項１５に記載のエアロゲルプレートにより達成される。
【００１５】
好ましい実施形態は、添付の請求項で規定される。
本発明の少なくとも０．５５の細孔率および１０ｎｍ〜５００ｎｍの平均細孔径を有するエアロゲル材料の製造方法は、以下の工程、
ａ）ゾルを調製し、場合により活性化する工程と、
ｂ）ゾルを注型用鋳型中に充填する工程と、
ｃ）ゾルをゲル化して、それによりゲルが製造されて、その後ゲルを熟成させる工程と、
以下の工程ｄ）およびｅ）の少なくとも１つ、
ｄ）細孔の液体を溶媒と交換する工程と、
ｅ）熟成されかつ場合により溶媒を交換したゲルを反応剤を用いて化学的に改質する工程と、続いて、
ｆ）ゲルを乾燥して、それによりエアロゲル材料が形成される工程とからなる。
【００１６】
本発明によれば、工程ｂ）で用いられる注型用鋳型には、複数のチャンネル形成要素が設けられ、複数のチャンネル形成要素は、要素のチャンネル方向で規定された特定の最小長さＬに沿って、注型用鋳型中に充填されたゾルのどの位置もチャンネル形成要素からＸ≦１５ｍｍおよびＬ／Ｘ＞３の条件を満たす最大距離Ｘを有するように構成される。
【００１７】
注型用鋳型中に充填されたゾルは、それらのどの位置でも（要素のチャンネル方向に規定された特定の最小長さＬに沿って）チャンネル形成要素から最大距離Ｘを有する。チャンネル方向に垂直な断面を見ると、これは、ゾル中に、直ぐ隣のチャンネル形成要素からＸより遠くに離れている位置はないことを意味する。このことは、ゾル中の最も内部の区域でさえ、チャンネル形成要素により規定された境界表面から離れすぎていない、すなわち最大で最大距離Ｘだけであることを保証する。Ｘは最大で１５ｍｍであるという事実によって、ゲル中における任意の点は、前記界面を通して供給される溶媒または反応剤に対して効率的に接近可能である。しかしながら、この有利な幾何学的状況は、単にチャンネル方向に沿って存在する個々の制約で提供されることはなくて、むしろ最大距離Ｘの少なくとも３倍ある距離Ｌにわたって実現される。
【００１８】
用語「最大距離」は、絶対最大距離と誤解すべきではないことに注意する必要がある。むしろ、それは全ての最短距離の最大である。言い換えれば、本発明の意味における「最大距離」は、断面領域の最も内部の点とチャンネル形成要素により規定された境界表面との間の最短距離である。
【００１９】
最大距離Ｘは、形状に依存し、ある場合には、チャンネル形成要素相互の間隔にも依存することを理解すべきである。対応する関係は、平面的幾何学的形状の知られた関係の結果である。複雑なおよび／または不規則な形状の場合、最大距離は、数で表して決定しなければならないこともある。
【００２０】
ゾルから出発したエアロゲルの形成は、基本的には知られており、特に、溶媒交換の工程および／または化学的改質の工程を含む。本発明による配列によって、供給される溶媒および／または反応媒体に対するゲルの大きく改善された接近し易さが保証される。これは、方法の継続時間の短縮をもたらして、その結果として方法の経済性における改善も生じる。これらの利点は、既知のエアロゲル製造方法だけでなく、未だなお開発されるべき任意の将来の方法にも、これらも液体状またはあるいはガス状の種のゲル中への供給に基づくという条件で適用される。
【００２１】
幾何学的形状を特定して選択することにより、すなわち寸法の広がりを少なくとも１つの空間的方向に限定することにより、拡散律速の溶媒交換過程の実質的加速を達成することができる。このようにして、例えば、１種の溶媒混合物から他種の溶媒混合物への交換を、大面積で厚さが数ミリメートルの一体型ゲルプレートで、工業的製造方法の観点から妥当な時間内に成し遂げることが可能である。５０ｎｍの中間の細孔径および５ｍｍの厚さを有するシリケート系のゲルプレートは、完全に（即ち、プレートの深さを全て通して）、アルコールを主成分とする溶媒混合物中において室温で数時間以内に交換することができる。拡散速度は、フィック（Ｆｉｃｋ）の第２法則を解くことにより与えられる。ゲルプレートの場合、溶媒抽出のために必要な時間（全て溶媒成分の濃度が平衡に達するまで）は、厚さが最短の寸法の正方形のプレートに基づく第１近似に依存する。これは、プレートの厚さを２倍にすれば、交換時間が４倍になることを意味する。これは、エアロゲルおよびキセロゲル材料の工業的製造方法に深刻な結果を有する。実際には、系に依存して、それでも２〜３ｃｍのエアロゲルプレートは、妥当な時間消費で製造することができる。しかしながら、例えば、絶縁技術で望ましい１０ｃｍの厚さは、現行の技術では、経済的には、固体材料として製造することができない。
【００２２】
現在知られている方法と比較して、本発明の方法は、ゲル体の制御された構成により、エアロゲル材料の実質的により簡単なおよびより速い製造を可能にして、方法の有効度および処理量を著しく向上させることができる。
【００２３】
原理的に、注型用鋳型、すなわち外側のハウジングを製造するために、および使用される任意のパイプまたはロッドの要素のためにも、種々の材料を使用することができる。これらは、例えば、ポリオレフィン、特にポリプロピレンまたはポリエチレンだけでなく、ガラスまたはセラミックスおよび金属、例えばステンレス鋼なども含む。どのような場合にも、材料を選択するときに、使用されるべき媒体（酸、塩基、溶媒）との適合性を確実にすることが必要である。
【００２４】
１実施形態（請求項２）によれば、チャンネル形成要素は互いに平行に配列されたパイプの束として構成され、ゾルのための注型用鋳型がパイプの内部空間により形成され、溶媒交換ｄ）および／またはゲルの化学的改質ｅ）が、注型用鋳型中で直接的に、ゲルとチャンネル形成要素との間にゲルの熟成ｃ）中の収縮の結果として形成される間隙によって、好ましくは、供給される溶媒または反応媒体の強制対流により実施される。このタイプの配列では、最大距離Ｘは、パイプの内部に位置する点のそれぞれのパイプ要素の内面からの距離を考慮することにより決定されることが理解される。
【００２５】
原理的に、パイプ断面の種々の形状を使用することができる。それは、円形のまたは正方形の、特に正方形の内部プロファイルを有するパイプであることが有利である。それに加えて、ある数のパイプが一緒に保たれてパイプ束を形成するなら、取り扱いに有利である。
【００２６】
有利な実施形態（請求項３）において、全てのパイプは、同一の、好ましくは、六方晶系の断面を有している。これは、個々のパイプの間に空所が殆どないコンパクトなパイプ束を構築することを可能にする。
【００２７】
さらなる実施形態において（請求項４）、場合により溶媒を交換しかつ場合により化学的に改質されたゲルは、注型用鋳型からゲルロッドとして取り出されて、その後、乾燥ｆ）が臨界未満の乾燥により実施される。この方法では、個々のゲルロッドはより小さい断片に崩壊して、それにより最小の細粒分のみを有する顆粒状のエアロゲルまたはキセロゲルが有利に製造される。
【００２８】
さらなる実施形態（請求項５）によれば、チャンネル形成要素は互いに平行に配列されたロッド要素の束として構成され、ゾルのための注型用鋳型がロッド要素間に位置する空間により形成され、連続したチャンネルを有するプレート形ゲル体が形成されるような方法で、ゲル化および熟成後にロッド要素が注型用鋳型からチャンネル方向に引き出される。溶媒交換ｄ）および／またはゲルの化学的改質ｅ）が溶媒または反応剤を適用することにより実施される。このタイプの配列で、ロッド要素は、形成されて、その後熟成されたゲル中のチャンネルのための場所のホルダーとしての役目を果たす。したがって、最大距離Ｘは、ロッド要素間に位置する点の、最も近いロッド要素の外面からの距離を考慮することにより決定されるべきであることが理解される。
【００２９】
原理的に、パイプ断面の種々の形状を使用することができる。それは、円形のまたは正方晶の、特に正方形の、または六方晶系の外部プロファイルを有するロッドが有利である。
【００３０】
１実施形態において、溶媒または反応剤の適用は、前もって形成されたプレート形ゲル体で、注型用鋳型からそれを取り出した後で実施される。
有利なことに、ロッド要素は、その１端で、注型用鋳型の脱着可能な底表面または上側の表面に取り付けられ、したがって、ゲルの熟成後にゲル体から容易に引き出すことができる。
【００３１】
溶媒または反応剤の適用が、ゲル体を少なくとも部分的に透過性の吸引プレート上に置いて、溶媒または反応剤を取り除くようにその下側を真空にすることによる強制対流によって実施され、新しい溶媒または反応剤がゲル体の上から供給されるならば、それは特に有利である（請求項６）。そのような方法は、基本的には、特に紙の製造から知られている。
【００３２】
ゾルが、少なくとも１種の酸触媒で活性化される疎水化剤を含有するアルコール性溶媒混合物中で酸化ケイ素ゾルとして調製され、ゾル中の疎水化剤の体積分率は５〜６０％であり、
ゾルのゲル化が塩基の添加により開始され、
熟成されたゲルの化学的改質が実施され、化学的改質が疎水化剤と相互作用する少なくとも１種の疎水化触媒の放出または添加により開始される疎水化であり、
ゲルの乾燥が臨界未満の乾燥により実施される方法は、有利であることが見出された（請求項７）。
【００３３】
この場合に、疎水化剤の活性化は、相溶性の溶媒混合物中に溶解された少量の、典型的にはゲル体積の１０〜２０％の範囲内の、酸性疎水化触媒を添加することにより開始させることができる。しかしながら、ゲル材料中における均一な疎水化を確実にするために、疎水化剤は、ゲル材料の深部までにも拡散しなければならず、その際、ゲル体の形状および特性が、疎水化工程のために必要な時間に対して重要な効果を有する。本発明により、ゲルに特定の構造を提供することにより、ゲル体積と比較して少量の疎水化触媒の導入を、著しくより簡単なおよびより経済的に、さらに実現することができる。
【００３４】
疎水化は、酸により触媒される方法であり、すなわちＨ＋およびＨ３Ｏ＋イオンにより、それぞれ触媒されるという事実によって、僅かに塩基性の条件下で起こるゲル化方法、および酸性条件下で起こる疎水化方法は、１種のおよび同じオルガノゲルで実施することができるが、それにも拘わらず、一時的に互いに十分分離することができる。さらなる利点として、方法は、その有意に削減された溶媒消費のために卓越する。特に、エアロゲルの製造のために使用される溶媒量をゲル体積の１．１〜１．２倍に限定することは可能である。技術の現在の状態によれば、典型的には、ゲル体積の２倍を超える量が必要である。
【００３５】
本明細書の関係で、アルコール性溶媒混合物は、１種または場合により数種の低級アルコール（特に、エタノール、メタノール、ｎ−プロパノール、イソプロパノール、ブタノール）および適切な比率の疎水化剤から本質的になる混合物として理解すべきである。混合物は、小さい比率の水、避けることのできない不純物および場合により（別の場所で説明）ある種の添加剤をさらに含有することができる。
【００３６】
疎水化剤は、疎水性すなわち撥水性を提供する成分として一般的に知られているように理解すべきである。本明細書の関係で、疎水化剤および疎水化方法は、主として、シリケートゲルおよびそれらの性質の改質に関係する。
【００３７】
有利な実施形態は、少なくとも１種の触媒的に活性化される疎水化剤を含有するアルコール性溶媒混合物中におけるアルコキシドをベースとするシリケートゾルのゲル化からなる。
【００３８】
ゲル化過程は、アンモニアなどの希釈された塩基の添加により開始される。場合により、「オルガノゲル」とも称されるそのようにして形成されたゲルは、熟成過程にさらにかけられる。その場合により熟成されたゲルは、今やＷＯ２０１３／０５３９５１Ａ１によれば、疎水化のためにおよび臨界未満の乾燥のために必要とされる全ての成分を含有するか、より詳しくは、アルコールおよび活性化される疎水化剤を主要な成分として含むが、疎水化触媒を含まない細孔液体を含有する。
【００３９】
それに続いて、疎水化触媒を、完全におよび追加の溶媒添加なしでまたはほんの僅かの溶媒が添加された制御された方法で、ゲル中に導入することが必要である。好ましい実施形態（請求項８）により、ヘキサメチルジシロキサン（ＨＭＤＳＯ）が酸触媒で活性化される疎水化剤として使用される。
【００４０】
ゾル中における疎水化剤の体積分率は、２０〜５０％、具体的には、２５％〜４０％、より具体的には、３４％〜３８％であれば、特に有利である（請求項９）。
さらなる実施形態（請求項１０）により、トリメチルクロロシラン（ＴＭＣＳ）および／またはアルコール性溶液またはこれらの２成分の混合物中のＨＣｌが疎水化触媒として使用され、それは、細孔液体と同様なまたは同一の組成を有する希釈された溶媒混合物中に溶解されて、液相中でゲルと接触させられる。触媒が加えられた溶媒の量は、溶媒のバランスを可能な限り低く保つ利益を維持するために、ゲル体積と比較して、可能な限り小さく保つべきである。好ましくは、バッチ法または連続法において触媒を含有する溶液は、最大で３０％、特に最大で１０％の体積分率および体積流動分率に相当するべきである。ＨＣｌの代わりに、他の無機酸を使用することも可能であり、それにより硝酸（ＨＮＯ３）が、特に有利であることが見出されている。
【００４１】
方法のさらに別の実施形態（請求項１１）により、ゲルは、ポリマーをベースとする、好ましくは、ポリイソシアネートをベースとするゲルである。
増大する構造的安定性要件を有するある用途のために、場合により活性化されたゾルを、ゲル化前に繊維をベースとするマトリックスに添加することが有利であることが見出された。このようにして繊維によって強化されたエアロゲルプレートを製造することができる。
【００４２】
本発明のさらなる態様によれば、縦孔を備える本発明によるエアロゲルプレートからなる、エアロゲル材料を製造するための第１の前駆体生成物が提供される。縦孔は、プレート平面を通して垂直に伸びる貫通チャンネルまたは一方だけに開口した対応する盲孔である。特に、縦孔は、上で規定された方法（請求項５）により製造することができて、その場合、孔の寸法は、使用されるロッド要素の外側の寸法によって実質的に規定される。しかしながら、ゲルの熟成中に起こる収縮を計算に入れることが必要である。
【００４３】
本発明のさらに別の態様によれば、複数のエアロゲルロッドからなる、エアロゲルプレートを製造するための第２の前駆体生成物が提供される。特に、これらのロッドは、上で規定された方法（請求項２）により製造され、その場合、エアロゲルロッドの外側の寸法は、パイプ要素の内側の寸法によって実質的に規定される。しかしながら、この場合にも、ゲルの熟成中に起こる収縮を計算に入れなければならない。
【００４４】
本発明のさらなる態様によれば、エアロゲルプレートの形態における第１の前駆体生成物からなるエアロゲルプレートであって、その縦孔の中に対応して成形された第２の前駆体生成物のエアロゲルロッドが挿入または圧入される、エアロゲルプレートが提供される。この場合に、原理的には、同じ材料が、エアロゲルプレートのためおよびエアロゲルロッドのために使用できる。このようにして、始めて本発明の方法の利点を有するプレート要素を製造することができる。製造されるエアロゲルプレートに断熱性能におけるかなりの低下を生じさせるので、最終的には望ましくない縦孔を、エアロゲルロッドを挿入することにより除去することができる。しかしながら、考えられる他の用途もあり、その中に装入されたエアロゲルロッドが異なった材料で作製され、それが特に最終生成物の機械的および熱的性質の改善を可能にする。例えば、シリケート系のゲルから形成されて連続した縦孔を備えるエアロゲルプレートは、ポリウレタンゲルで作製されて挿入されたエアロゲルロッドを備えることができる。
【００４５】
ここから、本発明の例を、以下に示す図面を参照してさらに詳細に説明することにする。
【図面の簡単な説明】
【００４６】
【図１】種々の配列における距離関係の模式図。
【図１ａ】正方形のパイプのプロファイルを有する配列における距離関係の模式図。
【図１ｂ】円形のパイプのプロファイルを有する配列における距離関係の模式図。
【図１ｃ】数本の円形のパイプのプロファイルを有する配列における距離関係の模式図。
【図１ｄ】六方晶系のパイプのプロファイルを有する配列における距離関係の模式図。
【図１ｅ】数本の六方晶系のパイプのプロファイルを有する配列における距離関係の模式図。
【図１ｆ】円形のロッドの正規直交の配列における距離関係の模式図。
【図１ｇ】円形のロッドの六方晶系の配列における距離関係の模式図。
【図２ａ】第１の実施形態の方法の工程配列を示す図。
【図２ｂ】第１の実施形態の方法の工程配列を示す図。
【図２ｃ】第１の実施形態の方法の工程配列を示す図。
【図２ｄ】第１の実施形態の方法の工程配列を示す図。
【図３ａ】第２の実施形態方法の工程配列を示す図。
【図３ｂ】第２の実施形態方法の工程配列を示す図。
【図３ｃ】第２の実施形態方法の工程配列を示す図。
【図３ｄ】第２の実施形態方法の工程配列を示す図。
【図３ｅ】第２の実施形態方法の工程配列を示す図。
【発明を実施するための形態】
【００４７】
図１は、幾つかの基本的な幾何学的形状および関係を示す。図中、隣のチャンネル形成要素から最も離れた距離を有する最も内部の点を十字で示す。上記の意味で定義される最大距離Ｘも示し、それは、最も内部の点の隣接するチャンネル形成要素からの最短距離である。
【００４８】
図１ａ〜図１ｅは、チャンネル形成要素として使用されるパイプ成分２およびその中に含有されるゾルまたはそれから形成される未熟成のゲル４も見ることができる状況を示す。さらによく例示するため、これらの図は、前もって熟成されたゲル中に、パイプ成分の除去後に浸入すべき、工程ｄ）またはｅ）のための溶媒または反応剤５も示す。図１ｆおよび図１ｇは、ロッド要素による熟成されたゲル材料６中におけるチャンネル形成がすでに完了したさらに別の状況を示す。ロッド要素は除去されて円形のチャンネル７が形成され、その中に反応剤５が充填されている。
【００４９】
図１ａに示す内側の辺の長さａを有する正方形のパイプのプロファイルでは、最大距離Ｘ＝ａ／２である。すでに言及したように、これは、プロファイル内の最も内部の点から最短の距離である。図１ｂに示す内径がｄの円形のプロファイルで、最大距離Ｘはｄ／２である。図１ｄに示す内側の辺の長さがｂの規則的な六方晶系のパイププロファイルでは、最大距離Ｘ＝ｂ／２√３である。
【００５０】
図１ｃおよび図１ｅは、密に充填された円形のまたは六方晶系のパイプのプロファイルの配列を示す。
図１ｆに示す正規直交格子の碁盤目の場合、その格子点に、チャンネルを形成する円形のロッドが配列されて、それらは側辺の長さＡの複数の正方形の基本格子胞からなり、最大距離は、Ｘ＝１／２（Ａ√２−ｄｓ）により与えられる。
【００５１】
図１ｇに示す六方晶系格子の碁盤目の場合、その格子点に、チャンネルを形成する円形のロッドが配列されて、それらは側辺の長さＢの複数の正方形の基本格子胞からなり、最大距離はＸ＝Ｂ−１／２ｄｓにより与えられる。
【００５２】
図２ａ〜図２ｄに示す方法の順序は、第１に、図２ａで円筒形のパイプ２の束を示し、最初は未だ空であり、特に、示していない拘束トレーの底表面上にある。図２ｂでは、パイプ束は、ゾルまたはそれらから形成された未熟成のゲル４で充填されている。図２ｃでは、収縮を伴うゲルの熟成が起こり、それにより、シネレシス流体で充填されたギャップ様の間隙８が、熟成されたゲルで作製された円筒形のロッド６とパイプ２との間で形成されている。図２ｄでは、ゲルロッド６が、部分的に上方に引かれたパイプ２と共に示されている。これらは、今さらなる加工処理に備えている。
【００５３】
図３ａ〜図３ｅに示す方法の順序は、第１に、図３ａでネイルボード（ｎａｉｌ ｂｏａｒｄ）様式で円筒形のロッド１４の配列を備えた基部プレート１２を含む直方体の拘束トレー１０を示す。示された例で、全てのロッドは、およそ同じ長さである。図３ｂでは、拘束トレーは、充填されたゾルまたはそれらから形成された未熟成のゲルを含有し、その充填レベルはロッドの先端の丁度すぐ下にある。図３ｃでは、収縮を伴うゲルの熟成が起こって、それにより間隙８が、円筒形のロッド１４と熟成されたゲルで作製されたプレート形ボディ１６との間に形成される。図３ｄでは、拘束トレーの蓋の部分１８が、上方に持ち上げられて、それにより、熟成されたゲル体１６をその中に含有する拘束トレーの基部部分２０が覆われていない。図３ｅでは、貫通孔２２を備えた熟成されたゲル体１６が、ロッド１４を備えた基部部分２０から持ち上げられてさらなる加工処理に備えている。
【００５４】
無機有機水素化物エアロゲル顆粒の製造
アルコール中の酸化ケイ素ゾルは、希薄なエタノール性アンモニア溶液を室温で添加することにより活性化される。ゾルは、アンモニアと一緒に添加される副成分として、２％アミノプロピルトリエトキシシラン（ＡＰＴＥＳ）を含有する。このゾルを、今度は開放容器中に充填し、容器には、図２ａ及び図２ｂに示すように、内径ｄ＝１３ｍｍ、壁厚さｈＷ＝１ｍｍおよび長さＬ＝９０ｃｍのパイプを含むパイプ束パッケージが挿入されている。この挿入物は容器体積全体を満たす。ゲル化後、ゲルパックを１２時間熟成させる。その後、パイプ束の挿入物を取り出して過剰の液体をデカンテーションで除く。その後、アミン基と反応するポリマー架橋剤および疎水化剤を含有する希薄溶液を添加する。混合物を、ゲル中にさらに１２時間拡散するに任せて容器内で反応させ、その後過剰の液体を再び除去する。生じたゲルロッドを、次にオートクレーブに入れて、ＣＯ２で交換し、その後超臨界的に乾燥する。生成物として、密度０．１４ｇ／ｃｍ３および圧縮強度＞１０ＭＰａのＸ−エアロゲルロッドが残る。
【００５５】
シリケート系のエアロゲル顆粒状の高い効率の製造
シリカゾルを連続法で製造して、ＳｉＯ２含有率１０％〜含有率６．６％のＨＭＤＳＯで希釈する。このゾルを、３５℃の温度で、希釈されたアンモニア溶液と充填ステーション（ｆｉｌｌｉｎｇ ｓｔａｔｉｏｎ）で混合することにより活性化する。充填ステーションには、空洞を完全に充填するハニカム様挿入物を備えた２００ｌコンテナが存在する。ハニカム鋳型は０．５ｍｍの壁厚さおよび８ｍｍの格子胞直径を有する。すぐに、コンテナを個々に充填して覆うことにより密閉し、次にそれらを１８時間７０℃で貯蔵する。この時間中に混合物はゲル化して、ハニカムチャンネル中で形成されたゲル体は熟成され、それによりゲル体は僅かに収縮する。収縮の結果、間隙が形成されて、その中で液体が循環することができる（図２ｃと同様に）。熟成後、コンテナを開いてシネレシスによる液体を抜き出す。その後、２０ｌの希釈された無機酸を触媒として各容器に加え、その際、触媒をゲルとハニカム壁の間の間隙に均等に分布させる。コンテナを再び閉じて８時間９０℃で貯蔵し、それによりゲルは疎水化される。その後コンテナを空けて、疎水化されたゲルロッドを１５０℃のオーブン中で乾燥する。乾燥中に、ゲルロッドは自発的に壊れて、粒子サイズが４〜７ｍｍの間の顆粒状のエアロゲルを形成する。このようにして形成されたエアロゲル顆粒の密度は０．０９６ｇ／ｃｍ３、および隙間の多い材料の熱伝導度は１７．８ｍＷ／ｍＫである。本発明による加工処理によって、ゲル体は、乾燥工程まで鋳型中で変化しないままであり、したがって顆粒の収率は少なくとも９５％になる。その結果、機械的に破砕されたゲルと比較して、粗悪な生成物とみなされるエアロゲル粉塵の生成は有意に少ない。
【００５６】
別の実施形態において、大規模な方法において、挿入物は個々のコンテナに導入されず、互いに続いて長い処理トンネル（ｐｒｏｃｅｓｓ ｔｕｎｎｅｌ）に導入され、したがってゲルと共にコンベアベルト上で全製造過程を通り、それによりシネレシスによる液体は、底の一定の区域で取り除かれ、その後直ぐに疎水化触媒が天井から噴射系により投与される。
【００５７】
構造化されたポリウレタンエアロゲルプレートの製造
イソシアネート混合物（成分１）および触媒を含むポリオール（成分２）からなる有機溶媒混合物中の２通りの新たに調製された溶液を互いに混合して、トレー鋳型に入れ、その中に均一な図３ａ）による円筒形のロッドのかぶさる配列を挿入した。個々の棒は、直径ｄＳ＝２０ｍｍ、長さＬｓ＝３３１ｍｍおよび中心から中心への最短距離Ａ＝３５ｍｍである。成分１および２からなるゾル混合物の充填レベルは、Ｈ＝３１５ｍｍである。上側で、ゾルは、ロッドを束縛する好適な孔の開いたプレートで覆われる。ゲル化およびゲルの熟成後、孔の開いたプレートを除去して個々のロッドを引き出す。次に、ゲル体を鋳型から取り出してオートクレーブに移す。ゲル体に含有される細孔の液体を、ここで、このオートクレーブ中で超臨界ＣＯ２により抽出して、その後ゲルを臨界未満で乾燥する。最後に、厚さ２７３ｍｍのポリウレタンエアロゲルの孔が開いたプレートが残る。
【００５８】
別の実施形態において、混合物１および２は、酸触媒と希釈された水性ホルムアルデヒド溶液との少量の混合物を含むレソルシノールの溶液からなる。この場合、しかしながら、超臨界乾燥の前に、水性の細孔液体を、例えば、アセトンまたはエタノールなどの好適な溶媒媒体によって置き換えることが必要であり、それは溶媒交換によって行われる。
【００５９】
エアロゲルプレートの工業的製造
連続式流通反応器で製造された酸化ケイ素ゾルを、シリケート含有率５．７％（ＳｉＯ２として測定）に調節する。ゾルにアンモニアをゲル化触媒として供給して、中にネイルボード様挿入物が存在するシェル鋳型に入れる。挿入物は、図１ｇと同様に表面に直角に伸びる直径ｄｓ＝１．５ｍｍおよび長さＬｓ＝７０ｍｍおよび六角形の辺の長さに対応する中心から中心への最短距離Ｂ＝１０ｍｍの、規則的な六方晶系配列の注射針様ロッドが上に置かれている基部プレートからなる。ゾル混合物の充填レベルＨも７０ｍｍであり、その結果、ロッドの先端が丁度覆われる。次に、ゾルは第２のプレートで完全に覆われる（覆うプレートは示していない）。ゲル化およびゲルの熟成後、覆うプレートを除去し、ゲルプレートを鋳型から取り出して挿入物を注意深く除去する。貫通した孔のあるゲルプレートをゆっくり動く（７．３ｍ／ｈ）コンベアベルト上に移す。このゲル体に上から８５％ＨＭＤＳＯおよび１５％希塩酸−エタノールからなる疎水化剤の新鮮混合物を噴霧して、プレート上に生じる過剰液体を、コンベアベルトのガスおよび液体に透過性の膜材料を通して、低真空（ｓｌｉｇｈｔ ｕｎｄｅｒｐｒｅｓｓｕｒｅ）でポンプにより連続的に吸引除去する。７５℃における交換および６時間の疎水化時間の後、プレートを溶媒乾燥により１５０℃で乾燥する。
【００６０】
比較例
現在通例であるチャンネル形成要素のない標準的手順に従って、その他の点では同一の条件下で予想される交換および疎水化時間は、約２５倍長い、すなわち１５０時間であり、それは工業的方法のためには許容されない。
【００６１】
さらなる実施形態において、上の例で記載された本発明の方法に従って製造されたエアロゲルプレートは、この目的に必要な孔に丁度入るエアロゲルのシリンダーを備えている。ゲルのシリンダーを前もって適切に選択されたポリウレタンゲル調合物から調製してその後ＣＯ２から超臨界的に乾燥した。
【図１ａ】
2018511663.tif 000003
【図１ｂ】
2018511663.tif 000004
【図１ｃ】
2018511663.tif 000005
【図１ｄ】
2018511663.tif 000006
【図１ｅ】
2018511663.tif 000007
【図１ｆ】
2018511663.tif 000008
【図１ｇ】
2018511663.tif 000009
【図２ａ】
2018511663.tif 000010
【図２ｂ】
2018511663.tif 000011
【図２ｃ】
2018511663.tif 000012
【図２ｄ】
2018511663.tif 000013
【図３ａ】
2018511663.tif 000014
【図３ｂ】
2018511663.tif 000015
【図３ｃ】
2018511663.tif 000016
【図３ｄ】
2018511663.tif 000017
【図３ｅ】
2018511663.tif 000018
【国際調査報告】
2018511663.tif 000019
2018511663.tif 000020
2018511663.tif 000021
2018511663.tif 000022
2018511663.tif 000023
2018511663.tif 000024